(57)【要約】【課題】本発明は、少量混合成分の含有量が増えても、圧縮強さを良好に維持しつつ、自己収縮を抑制し得るセメント組成物を提供することを目的とする。【解決手段】ポルトランドセメント、フライアッシュ及び沈降性シリカを含み、前記フライアッシュの含有量及び前記沈降性シリカの含有量の合計が、５質量％超１０質量％以下であり、前記フライアッシュの含有量が前記沈降性シリカの含有量以上である、セメント組成物。【選択図】なし【特許請求の範囲】
【請求項１】
ポルトランドセメント、フライアッシュ及び沈降性シリカを含み、
前記フライアッシュの含有量及び前記沈降性シリカの含有量の合計が、５質量％超１０質量％以下であり、
前記フライアッシュの含有量が前記沈降性シリカの含有量以上である、セメント組成物。
【請求項２】
前記沈降性シリカのブレーン比表面積が、４，０００ｃｍ２／ｇ以上２０，０００ｃｍ２／ｇ未満である、請求項１に記載のセメント組成物。
【請求項３】
前記沈降性シリカの含有量（ＳＩ）に対する前記フライアッシュの含有量（ＦＡ）の比（ＦＡ／ＳＩ）が、１．０〜９．０である、請求項１又は２に記載のセメント組成物。
【発明の詳細な説明】
【技術分野】
【０００１】
本発明は、セメント組成物に関する。
【背景技術】
【０００２】
従来から、環境負荷を低減し、また製造に係るコストを削減することを目的として、セメント原料には、廃棄物由来のものが一定量利用されている。これらの廃棄物の種類は多岐に渡り、環境負荷の低減という観点からは、セメント産業の貢献は極めて大きいと言える。
【０００３】
しかし、セメント原料において、上記のような廃棄物を利用するにあたっては、上記廃棄物等を高温で焼成して得られるセメントクリンカーとして利用することが大部分であり、このようなセメントクリンカーの製造では、二酸化炭素の排出を伴う。
【０００４】
そのため、セメント産業から排出される二酸化炭素を低減する観点では、セメントクリンカーの使用量を低減すること（省クリンカー）が、有効な対策の一つとして着目されている。
例えば、非特許文献１では、高炉セメント等の混合セメント系において、混合材の使用量を増加させる取り組みがなされている。
【０００５】
混合セメントにおいて、セメントクリンカーの使用量を低減する方策として、混合材の使用量の増加させることは極めて有効であるが、日本国内ではポルトランドセメントの需要が高く、とりわけ普通ポルトランドセメントの出荷量が国内セメント出荷量の７割近くを占めるため、混合セメントの製造による二酸化炭素排出量の低減効果は、セメント業界全体への寄与としては、やや限定的なものとなっている。
【０００６】
そのため、今後、セメント業界全体での二酸化炭素の排出量の低減が求められた場合には、特に汎用品として利用される普通ポルトランドセメントに対しての取り組みが必要となると考えられる。
【０００７】
現在のＪＩＳ Ｒ５２１０：２００９「ポルトランドセメント」の規格上では、普通ポルトランドセメント、早強ポルトランドセメント及び超早強ポルトランドセメントでは、セメントクリンカー及び石膏以外に、少量混合成分として石灰石、高炉スラグ、フライアッシュ（Ｉ種またはII種）及びシリカ質混合材を、これらの合計量で５質量％を上限として添加することが許されている。
【０００８】
仮に、今後、省クリンカーを目的として、上記ＪＩＳ規格の少量混合成分の添加量の上限が緩和され、現状の５質量％から１０質量％に添加量が拡大された場合には、更にセメントクリンカー使用量を最大で３．５質量％程度削減することが可能となることが予想される。
【０００９】
そして、上記のように少量混合成分の添加量の上限が緩和された場合、増量して使用される少量混合成分としては、現在主に用いられている石灰石ではなく、他の産業から排出される廃棄物である高炉スラグや、フライアッシュ等を、焼成を経ずに、積極的に利用することが、更なる環境負荷の低減の観点では望まれる。
【先行技術文献】
【非特許文献】
【００１０】
【非特許文献１】坂井悦郎、他、「初期水和性状を考慮した高炉スラグ高含有セメントの材料設計」、Ｃｅｍｅｎｔ Ｓｃｉｅｎｃｅ ａｎｄ ＣｏｎｃｒｅｔｅＴｅｃｈｎｏｌｏｇｙ，Ｎｏ．６５，２０１１
【発明の概要】
【発明が解決しようとする課題】
【００１１】
しかし、普通ポルトランドセメントは、その使用用途も多岐に渡るため、少量混合成分の添加量の上限が大きくなる場合、少量成分無添加の製品との物性差が拡大する恐れがある。
その際懸念される物性として、圧縮強さと、低水セメント比配合での自己収縮が挙げられる。
【００１２】
そこで本発明は、少量混合成分の含有量が増えても、圧縮強さを良好に維持でき、自己収縮を抑制し得るセメント組成物を提供することを目的とする。
【課題を解決するための手段】
【００１３】
本発明者らは、鋭意検討した結果、ポルトランドセメント、フライアッシュ及び沈降性シリカを含み、前記フライアッシュの含有量及び前記沈降性シリカの含有量の合計が、５質量％超１０質量％以下であり、前記フライアッシュの含有量が前記沈降性シリカの含有量以上であることにより、少量混合成分の含有量が増えても、圧縮強さを良好に維持でき、自己収縮を抑制し得るセメント組成物が得られることを見出し、本発明を完成させるに至った。
【００１４】
すなわち、本発明の要旨構成は、以下のとおりである。
［１］  ポルトランドセメント、フライアッシュ及び沈降性シリカを含み、
前記フライアッシュの含有量及び前記沈降性シリカの含有量の合計が、５質量％超１０質量％以下であり、
前記フライアッシュの含有量が前記沈降性シリカの含有量以上である、セメント組成物。
［２］  前記沈降性シリカのブレーン比表面積が、４，０００ｃｍ２／ｇ以上２０，０００ｃｍ２／ｇ未満である、上記［１］に記載のセメント組成物。
［３］  前記沈降性シリカの含有量（ＳＩ）に対する前記フライアッシュの含有量（ＦＡ）の比（ＦＡ／ＳＩ）が、１．０〜９．０である、上記［１］又は［２］に記載のセメント組成物。
【発明の効果】
【００１５】
本発明によれば、今後、省クリンカーを目的として、ＪＩＳ規格の少量混合成分の添加量の上限が緩和され、現状の５質量％から１０質量％に添加量が拡大された場合でも、圧縮強さを良好に維持でき、自己収縮を抑制し得るセメント組成物を提供することができる。
【発明を実施するための形態】
【００１６】
本発明に従うセメント組成物の実施形態について、以下で詳細に説明する。
【００１７】
本発明のセメント組成物は、ポルトランドセメント、フライアッシュ及び沈降性シリカを含み、前記フライアッシュの含有量及び前記沈降性シリカの含有量の合計が、５質量％超１０質量％以下であり、前記フライアッシュの含有量が前記沈降性シリカの含有量以上であることを特徴とする。
【００１８】
このような本発明のセメント組成物によれば、今後、省クリンカーを目的として、ＪＩＳ規格の少量混合成分の添加量の上限が緩和され、現状の５質量％から１０質量％に添加量が拡大された場合でも、圧縮強さを良好に維持しつつ、自己収縮を効果的に抑制し得る。
【００１９】
従来、普通ポルトランドセメントにおいて、省クリンカーを実現する上では、次のような問題があった。
例えば、少量混合成分としてこれまで主に用いられてきた石灰石を用いる場合、その添加量を増加させると、圧縮強さは優れるものの、自己収縮が大幅に増大する問題があった。一方で、少量混合成分として、石灰石に替えてフライアッシュを用いると、自己収縮は低減されるが、添加量の増加に伴い、圧縮強さが低下する問題があった。
【００２０】
本発明者らは、セメント組成物の配合組成を鋭意研究した結果、少量混合成分としてフライアッシュ及び沈降性シリカを所定の量的関係で配合することで、少量混合成分の添加量を増大させても、圧縮強さを良好に維持しつつ、自己収縮を効果的に抑制し得ることを見出し、本発明を完成させるに至った。
【００２１】
以下、構成成分ごとに詳しく説明する。
【００２２】
（ポルトランドセメント）
本発明において、構成成分としての「ポルトランドセメント」とは、ＪＩＳ Ｒ５２１０：２００９「ポルトランドセメント」の規格を満足する、ポルトランドセメントクリンカーと石膏とからなるものを示す。したがって、単に「ポルトランドセメント」と表記した場合は、少量混合成分を含まないものを指す。なお、本発明において、更に少量混合成分を含む場合は、「セメント組成物」と表記して区別するものとする。
【００２３】
このようなポルトランドセメントとしては、特に限定されるものではなく、例えば、普通ポルトランドセメント、早強ポルトランドセメント、超早強ポルトランドセメント等のポルトランドセメント、白色ポルトランドセメント等が挙げられる。
【００２４】
また、ポルトランドセメントに使用されるポルトランドセメントクリンカーは、ＪＩＳ Ｒ５２１０：２００９「ポルトランドセメント」に規定される早強、普通、中庸熱、低熱ポルトランドセメントクリンカーが挙げられる。なお、現状のＪＩＳ規格上の少量混合成分添加の可否の観点及びクリンカー製造量に対する本発明の省クリンカー効果の観点からは、普通ポルトランドセメントクリンカーが望ましい。
【００２５】
また、ポルトランドセメントに使用される石膏は、ＪＩＳ Ｒ５２１０：２００９「ポルトランドセメント」に規定されるものが挙げられる。
【００２６】
セメント組成物中のポルトランドセメントの含有量は、９５質量％未満であり、好ましくは９０質量％以上９５質量％未満であり、より好ましくは９０質量％以上９４質量％未満であり、更に好ましくは９０質量％以上９２質量％未満である。上記範囲であると、少量混合成分の添加量を大きくすることができ、省クリンカーの効果を発揮することができる。
【００２７】
（フライアッシュ）
本発明のセメント組成物では、少量混合成分の一つとしてフライアッシュを用いることにより、廃棄物利用の観点から環境負荷を低減でき、更に自己収縮の抑制効果も期待できる。
フライアッシュとしては、ＪＩＳ Ａ ６２０１：２０１５「コンクリート用フライアッシュ」に規定されるもののフライアッシュＩ種およびフライアッシュII種が挙げられる。特に、フライアッシュII種に相当するものがより好ましい。
【００２８】
フライアッシュのブレーン比表面積は、好ましくは２５００ｃｍ２／ｇ以上であり、より好ましくは２５００〜４２００ｃｍ２／ｇであり、更に好ましくは２５００〜３８００ｃｍ２／ｇである。上記範囲であると、セメント組成物とした場合の自己収縮を充分に抑制できると同時に、混練時の流動性を良好な範囲にすることができる。
なお、フライアッシュのブレーン比表面積はＪＩＳ Ｒ ５２０１：２０１５「セメントの物理試験方法、８ 粉末度試験、８．１比表面積試験」に記載の方法に従って測定した比表面積の数値をいう。
【００２９】
フライアッシュの未燃炭素含有量は、好ましくは５．０質量％以下であり、より好ましくは４．０質量％以下である。
なお、フライアッシュの未燃炭素含有量は、ＪＩＳ Ｍ８８１９：１９９７「石炭類及びコークス類−機器分析装置による元素分析方法」に従って測定した数値をいう。
【００３０】
セメント組成物中のフライアッシュの含有量は、好ましくは３質量％以上１０質量％未満、より好ましくは６質量％以上１０質量％未満、更に好ましくは８質量％以上１０質量％未満である。上記範囲であると、自己収縮の抑制効果を十分に発揮しつつ、圧縮強さを良好に維持でき、好適に省クリンカーを実現できる。
【００３１】
（沈降性シリカ）
本発明のセメント組成物では、少量混合成分の一つとして沈降性シリカをフライアッシュと共に用いることにより、自己収縮を抑制しつつ圧縮強さの向上効果が期待できる。
沈降性シリカは、特に限定されるものではないが、比表面積及び平均粒径の観点からはシリカフュームとは明確に区別されるものである。
また、沈降性シリカとしては、ＳｉＯ２含有量が６０質量％以上のものが好ましい。
【００３２】
沈降性シリカのブレーン比表面積は、好ましくは４，０００ｃｍ２／ｇ以上２０，０００ｃｍ２／ｇ未満であり、より好ましくは６０００〜２００００ｃｍ２／ｇであり、更に好ましくは８０００〜２００００ｃｍ２／ｇである。上記範囲であると、過剰な微粉の添加による流動性低下を抑えることができる。
なお、沈降性シリカのブレーン比表面積はＪＩＳ Ｒ ５２０１：２０１５「セメントの物理試験方法、８ 粉末度試験、８．１比表面積試験」に記載の方法に従って測定した比表面積の数値をいう。
【００３３】
沈降性シリカの平均粒径（ＭＶ）は、好ましくは５〜１００μｍであり、より好ましくは１０〜９０μｍであり、更に好ましくは１５〜８０μｍである。上記範囲であると、過剰な微粉の添加による流動性低下を抑えることができる。
なお、平均粒径（ＭＶ）は、実施例に記載の粒度分布の測定に従って測定した平均粒径の数値をいう。
【００３４】
セメント組成物中の沈降性シリカの含有量は、好ましくは０．５質量％以上であり、より好ましくは１〜５質量％であり、更に好ましくは２〜４質量％である。上記範囲であると、圧縮強さの向上効果を十分に発揮しつつ、自己収縮も良好に抑制できる。
【００３５】
セメント組成物中のフライアッシュの含有量及び沈降性シリカの含有量の合計は、５質量％超１０質量％以下であり、好ましくは６〜１０質量％であり、より好ましくは８〜１０質量％である。上記範囲であると、省クリンカーを実現しつつ、圧縮強さを良好に維持でき、自己収縮も良好に抑制できる。なお、フライアッシュの含有量及び沈降性シリカの含有量の合計が、５質量％未満であると本発明の目指す省クリンカーが達成されず、１０質量％超であると本発明の定義上の少量混合成分の添加量範囲の上限を超えてしまう。
【００３６】
セメント組成物中のフライアッシュの含有量は、沈降性シリカの含有量以上である。フライアッシュの含有量を沈降性シリカの含有量以上とすることにより、圧縮強さを良好に維持しつつ、自己収縮を効果的に抑制し得る。なお、フライアッシュの含有量が、沈降性シリカの含有量より少ないと、圧縮強さは増加するが自己収縮が大きくなる傾向にある。また、フライアッシュは沈降性シリカに比べて安価であるため経済的であり、更に環境負荷の低減効果を高める観点から、フライアッシュの含有量は沈降性シリカの含有よりも多いことが好ましい。
【００３７】
また、沈降性シリカの含有量（ＳＩ）に対するフライアッシュの含有量（ＦＡ）の比（ＦＡ／ＳＩ）は、好ましくは１．０〜９．０であり、より好ましく１．５〜７．０であり、更に好ましくは１．６〜７．０である。上記範囲であると、圧縮強さを良好に維持しつつ、自己収縮を効果的に抑制し得る。
【００３８】
（その他の成分）
セメント組成物は、ＪＩＳ Ｒ５２１０：２００９「ポルトランドセメント」の規格を満足し、本発明の効果を妨げない範囲で、上記以外のその他の成分を含むことができる。
その他の成分としては、例えば、石灰石、高炉スラグが挙げられる。
【００３９】
なお、上記のようなその他の成分は、フライアッシュ及び沈降性シリカと同様に少量混合成分に該当する。そのため、その他の成分を含む場合、その含有量は、フライアッシュ、沈降性シリカ及びその他の成分の各含有量の合計で、１０質量％以下となるように調整する。また、フライアッシュ及び沈降性シリカの添加効果を高める観点からは、その他の成分の含有量は、５質量％未満であることが好ましく、２質量％以下であることがより好ましい。
【００４０】
セメント組成物の製造方法は、特に限定されず、公知の方法により上記成分を配合及び混合することで調製することができる。
【００４１】
本発明のセメント組成物は、細骨材及び粗骨材等の骨材、及び各種化学混和剤等と混合して、モルタルやコンクリートを作製する際に好適に用いることができる。
本発明のセメント組成物を用いたモルタルやコンクリートは、環境負荷を低減しつつ、高強度で、自己収縮を抑制できる。
【００４２】
以上、本発明の実施形態について説明したが、本発明は上記実施形態に限定されるものではなく、本発明の概念及び特許請求の範囲に含まれるあらゆる態様を含み、本発明の範囲内で種々に改変することができる。
【実施例】
【００４３】
以下、実施例を挙げて本発明を更に詳細に説明する。但し、本発明は、以下の実施例に何ら限定されるものではない。
【００４４】
以下の製造例、並びに実施例及び比較例では、以下の材料を使用した。
・普通ポルトランドセメントクリンカー：実機プラントで製造され、粉砕されたもの（ブレーン比表面積３２６０ｃｍ２／ｇ、平均粒径（ＭＶ）２０．６μｍ、メジアン径（Ｄ５０）１７．８μｍ、化学組成は表１に示す。）
・半水石膏：火力発電所で得られる排脱石膏を１２０℃で保持した後、粉砕されたもの（ブレーン比表面積１２９００ｃｍ２／ｇ）。
・フライアッシュ：火力発電所由来の石炭灰（ＪＩＳ Ａ６２０１：２０１５ フライアッシュII種相当、密度２．２ｇ／ｃｍ３、ブレーン比表面積３６２０ｃｍ２／ｇ、平均粒径（ＭＶ）３１．７μｍ、メジアン径（Ｄ５０）２２．８μｍ）
・沈降性シリカ：関東化学株式会社 試薬 特級沈降性シリカ（密度２．２ｇ／ｃｍ３、ブレーン比表面積１７６００ｃｍ２／ｇ、平均粒径（ＭＶ）７３．０μｍ、メジアン径（Ｄ５０）５１．４μｍ）
・石灰石：関東化学株式会社製 鹿１級試薬 炭酸カルシウム（密度２．９ｇ／ｃｍ３、ブレーン比表面積９７６０ｃｍ２／ｇ、平均粒径（ＭＶ）６．４μｍ、メジアン径（Ｄ５０）５．４μｍ）
【００４５】
上記クリンカー組成、並びに上記各材料の密度、ブレーン比表面積及び粒度分布（平均粒径（ＭＶ）及びメジアン径（Ｄ５０））は、下記の条件で測定した。
【００４６】
＜クリンカー組成＞
セメントクリンカーの化学組成は、ＪＩＳ Ｒ５２０４：２００２「セメントの蛍光Ｘ線分析方法」に準じて蛍光Ｘ線測定装置（ＰＲＩＭＵＳ  II、株式会社リガク製）を用いて、ガラスビード法にて成分分析を行った。
【００４７】
【表１】
2020164388.tif 000002
【００４８】
＜密度＞
密度の測定は、ガス置換型真密度測定装置（ＵＬＴＲＡＰＹＣＮＯＭＥＴＥＲ１０００、ＱＵＡＮＴＡＣＨＲＯＭＥ ＩＮＳＴＲＵＭＥＮＴＳ製）を用いて、窒素ガス置換により行った。
【００４９】
＜ブレーン比表面積＞
ブレーン比表面積の測定は、ＪＩＳ Ｒ５２０１：２０１５「セメントの物理試験方法」に準じて行った。
【００５０】
＜粒度分布＞
粒度分布の測定は、レーザー回折・散乱式 粒子径分布測定装置（ＭＴ−３０００、マイクロトラック・ベル株式会社製）を用いて、エタノール中への分散による湿式法で行った。
【００５１】
（製造例）
普通ポルトランドセメントクリンカーと、半水石膏とを、その混合物中のＳＯ３の含有量が１．９質量％となるようにそれぞれ配合して、ポルトランドセメントを得た。
【００５２】
（実施例１〜１０及び比較例１〜４）
上記製造例で作製したポルトランドセメントと、フライアッシュ、沈降性シリカ及び石灰石のいずれか１種以上とを、表２に示す配合比率で配合して、セメント組成物を得た。
【００５３】
（評価）
上記実施例及び比較例に係るセメント組成物と、リファレンス（参考例）として添加成分無配合の、上記製造例で作製したポルトランドセメントについて、下記に示す特性評価を行った。各特性の評価条件は下記の通りである。結果を表２に示す。
【００５４】
［圧縮強さ］
圧縮強さは、ＪＩＳ Ｒ ５２０１：２００９「セメントの物理試験方法」に準拠し、モルタル供試体を作製し、耐圧試験機を用いて、材齢７日及び２８日の圧縮強さを測定し、評価した。本実施例では、材齢２８日において６０Ｎ／ｍｍ２以上を合格と評価した。
【００５５】
［自己収縮］
自己収縮は、実験室温度２０℃、湿度６０％の環境下で下記の条件で作製したモルタル供試体中に、温度測定機能付き歪みゲージを埋め込んで、材齢３日、７日、１４日、２１日及び２８日の自己収縮ひずみを測定し、下記の評価基準にて評価した。
まず、継ぎ目箇所にビニールテープを用いて漏水対策処置を行った蓋部付きのテフロンシート製の内部型枠（４０ｍｍ×４０ｍｍ×１６０ｍｍ）を、木製の外部型枠内に設置し、糸を用いて、歪みゲージが供試体中心に水平配置されるよう固定した。その際、固定に用いた糸の端部は、テフロンシート製内部型枠、木製外部型枠に設けた穴を通じて、型枠外まで通され、養生テープにて固定した。
自己収縮を評価するモルタル配合は、細骨材／セメント比が質量比で１とし、減水剤／セメント比は１．２質量％とし、（水＋減水剤）／セメント比は３５質量％とした。なお、細骨材は一般社団法人セメント協会製のセメント強さ試験用標準砂を使用し、減水剤はＢＡＳＦジャパン株式会社製のポリカルボン酸エーテル系高性能ＡＥ減水剤  マスターグレニウムＳＰ８ＳＢＳを使用した。
モルタルの混錬手順は、上記ＪＩＳ Ｒ ５２０１：２００９に準拠した。
上記テフロンシート製内部型枠内に、混練直後のフレッシュモルタルを投入し、内部型枠の上面を、テフロンシート蓋部と養生テープによって封止処理を行い、材齢２４時間までの水分の逸散を防止した。歪みゲージの固定に用いた糸は、モルタルの凝結の始発開始後に切断して開放し、歪みゲージの伸縮の妨げとならないようにした。
材齢２４時間で、木製型枠から脱型し、継ぎ目箇所をブチルゴム系のテープにて封止し、供試体全体をアルミニウム箔粘着テープで封止し、更にビニール袋内に供試体を封止した。なお、歪みゲージの測定用ケーブルのみ、ビニール袋外に配した。
上記構成として、自己収縮ひずみ（μ）の計測を、打ち込み後２８日目まで行った。
なお、自己収縮の評価は、添加成分無配合のポルトランドセメント（参考例）を用いた供試体の各材齢における自己収縮ひずみを基準値として、該基準値からの差（［参考例の自己収縮ひずみ］−［実施例及び比較例の各自己収縮ひずみ］）を算出して評価した。本実施例では、材齢２８日において基準値からの差が−９０μ〜０μである場合を合格と評価した。
【００５６】
【表２】
2020164388.tif 000003
【００５７】
表２に示されるように、セメント組成物においてポルトランドセメントに石灰石のみを配合した場合には、高い圧縮強さを実現できるが、自己収縮が大幅に増加するため、添加成分無配合のポルトランドセメント（参考例）の自己収縮に比べて、自己収縮が著しく大きくなることが確認された（比較例１）。
一方、セメント組成物においてポルトランドセメントにフライアッシュのみを配合した場合には、自己収縮は効果的に抑制できるが、圧縮強さが低下することが確認された（比較例２）。
【００５８】
これに対し、セメント組成物においてポルトランドセメントにフライアッシュ及び沈降性シリカを所定の量的関係で配合した場合には、圧縮強さを良好に維持しつつ、自己収縮を効果的に抑制し得ることが確認された（実施例１〜１０）。
【００５９】
なお、セメント組成物においてフライアッシュ及び沈降性シリカを併用した場合であっても、フライアッシュの含有量が沈降性シリカよりも少ない場合には、自己収縮が大幅に増加することが確認された（比較例３）。
また、セメント組成物においてポルトランドセメントに沈降性シリカのみを配合した場合も、自己収縮が大幅に増加することが確認された（比較例４）。